ГИПСОВАЯ СТЕНОВАЯ ПАНЕЛЬ С НИЗКИМ ПЫЛЕНИЕМ

1. Гипсовая стеновая панель с низким пылением, включающая затвердевший гипсовый сердечник, сформированный между двумя, по существу, параллельными покровными листами, причем затвердевший гипсовый сердечник имеет общий объем пор от приблизительно 75% до приблизительно 95%, а наиболее предпочтительно от приблизительно 80% до приблизительно 92%.
3
3
2. Гипсовая стеновая панель с низким пылением по п.1, в которой затвердевший гипсовый сердечник имеет плотность от приблизительно 0,16 г/см (10 фунтов на куб. фут) до приблизительно 0,48 г/см (30 фунтов на куб. фут).
3. Гипсовая стеновая панель с низким пылением по п.1, в которой затвердевший гипсовый сердечник получен из гипсосодержащей суспензии, включающей воду, штукатурный гипс, прежелатинированный крахмал и нафталинсульфонатный диспергирующий агент, где прежелатинированный крахмал присутствует в количестве от приблизительно 0,5 мас.% до приблизительно 10 мас.% относительно массы штукатурного гипса.
4. Гипсовая стеновая панель с низким пылением по п.3, в которой нафталинсульфонатный диспергирующий агент присутствует в количестве от приблизительно 0,1 мас.% до приблизительно 3,0 мас.% относительно массы штукатурного гипса, а наиболее предпочтительно в количестве от приблизительно 0,3 мас.% до приблизительно 0,7 мас.% относительно массы штукатурного гипса.
5. Гипсовая стеновая панель с низким пылением по п.3, где нафталинсульфонатный диспергирующий агент находится в форме водного раствора, содержащего от приблизительно 40 мас.% до приблизительно 45 мас.% нафталинсульфоната, и водный раствор присутствует в суспензии в количестве от приблизительно 0,5 мас.% до приблизительно 2,5 мас.% относительно массы штукатурного гипса.
6. Гипсовая стеновая панель с низким пылением по п.3, где гипсосодержащая суспензия дополнительно включает триметафосфат натрия, присутствующий в количестве от приблизительно 0,12 мас.% до приблизительно 0,4 мас.% относительно массы штукатурного гипса.
2
2
2
2
7. Гипсовая стеновая панель с низким пылением по п.1, где стеновая панель имеет сухую массу от приблизительно 5880 г/м (1200 фунтов на 1000 кв. футов) до приблизительно 6860 г/м (1400 фунтов на 1000 кв. футов), а наиболее предпочтительно имеет сухую массу от приблизительно 2450 г/м (500 фунтов на 1000 кв. футов) до приблизительно 5880 г/м (1200 фунтов на 1000 кв. футов).
8. Гипсовая стеновая панель с низким пылением по п.1, в которой по меньшей мере 60% общего объема пор составляют воздушные поры со средним диаметром менее приблизительно 100 мкм.
9. Гипсовая стеновая панель с низким пылением по п.1, в которой по меньшей мере 10% общего объема пор составляют поры, заполненные водой, со средним диаметром менее приблизительно 5 мкм.
10. Гипсовая стеновая панель с низким пылением по п.1, в которой затвердевший гипсовый сердечник включает воздушные поры со средним диаметром более приблизительно 10 мкм и поры, заполненные водой, со средним диаметром менее приблизительно 5 мкм, и в которой отношение воздушных пор к порам, заполненным водой, составляет от приблизительно 2,3:1 до приблизительно 1,8:1.
11. Гипсовая стеновая панель с низким пылением по п.1, в которой затвердевший гипсовый сердечник включает поры со средним распределением пор по размерам от приблизительно 1 мкм до приблизительно 50 мкм.
12. Гипсовая стеновая панель с низким пылением по п.1, в которой затвердевший гипсовый сердечник включает воздушные поры с распределением пор по размерам, включающим поры более приблизительно 100 мкм в количестве приблизительно 20% от общего объема пор, поры от приблизительно 50 мкм до приблизительно 100 мкм в количестве приблизительно 30% от общего объема пор и поры менее приблизительно 50 мкм в количестве приблизительно 50% от общего объема пор.
2
2
13. Гипсовая стеновая панель с низким пылением по п.3, где гипсосодержащая суспензия дополнительно включает мыло, присутствующее в количестве от приблизительно 1,23 г/м (0,25 фунтов на 1000 кв. футов) до приблизительно 2,4 г/м (0,48 фунтов на 1000 кв. футов).
14. Гипсовая стеновая панель с низким пылением по п.3, где гипсосодержащая суспензия дополнительно включает бумажное волокно, присутствующее в количестве до приблизительно 2 мас.% относительно массы штукатурного гипса, и стекловолокно, присутствующее в количестве до приблизительно 2 мас.% относительно массы штукатурного гипса.
15. Гипсовая стеновая панель с низким пылением по п.3, где отношение вода/штукатурный гипс составляет от приблизительно 0,7 до приблизительно 1,3.
16. Гипсовая стеновая панель с низким пылением по п.1, в которой по меньшей мере один покровный лист выбран из группы, состоящей из волокнистых матов, нетканых стекловолокнистых матов, тканых стекловолокнистых матов и не содержащих целлюлозу тканей.
3
3
17. Гипсовая стеновая панель с низким пылением, включающая затвердевший гипсовый сердечник, содержащий прежелатинированный крахмал и нафталинсульфонатный диспергирующий агент, сформированный между двумя, по существу, параллельными покровными листами, причем затвердевший гипсовый сердечник имеет общий объем пор от приблизительно 80% до приблизительно 92%, где по меньшей мере 60% общего объема пор составляют воздушные поры со средним диаметром менее приблизительно 100 мкм, и затвердевший гипсовый сердечник имеет плотность от приблизительно 0,16 г/см (10 фунтов на куб. фут) до приблизительно 0,48 г/см (30 фунтов на куб. фут).
18. Гипсовая стеновая панель с низким пылением по п.17, в которой затвердевший гипсовый сердечник выполнен из гипсосодержащей суспензии, включающей штукатурный гипс, прежелатинированный крахмал и нафталинсульфонатный диспергирующий агент, где прежелатинированный крахмал присутствует в количестве от приблизительно 0,5 мас.% до приблизительно 10 мас.% относительно массы штукатурного гипса.
19. Гипсовая стеновая панель с низким пылением по п.18, где гипсосодержащая суспензия дополнительно включает триметафосфат натрия, присутствующий в количестве от приблизительно 0,12 мас.% до приблизительно 0,4 мас.% относительно массы штукатурного гипса.
20. Способ изготовления высокопрочной гипсовой стеновой панели с низким пылением, включающий стадии:
а) смешивание гипсосодержащей суспензии, включающей воду, штукатурный гипс, прежелатинированный крахмал и нафталинсульфонатный диспергирующий агент, где прежелатинированный крахмал присутствует в количестве от по меньшей мере приблизительно 0,5 мас.% до приблизительно 10 мас.% относительно массы штукатурного гипса, и где нафталинсульфонатный диспергирующий агент присутствует в количестве от приблизительно 0,1 мас.% до приблизительно 3,0 мас.% относительно массы штукатурного гипса;
b) добавление достаточного количества мыльной пены в гипсосодержащую суспензию, чтобы получить общий объем пор от приблизительно 75% до приблизительно 95% в готовой стеновой панели;
c) укладка гипсосодержащей суспензии на первый покровный лист;
d) размещение второго покровного листа поверх уложенной суспензии с формированием гипсовой стеновой панели;
e) нарезка гипсовой стеновой панели после достаточного затвердевания гипсосодержащей суспензии для резания и
f) сушка гипсовой стеновой панели для обеспечения затвердевшего гипсового сердечника в готовой стеновой панели.
21. Способ по п.20, в котором на стадии (b) добавляют достаточное количество мыльной пены для получения общего объема пор от приблизительно 80% до приблизительно 92% в затвердевшем гипсовом сердечнике.
22. Способ по п.20, в котором по меньшей мере 60% общего объема пор составляют воздушные поры со средним диаметром менее приблизительно 100 мкм.
23. Способ обработки с низким пылением гипсовой стеновой панели, включающий стадии:
a) обеспечение гипсовой стеновой панели с низким пылением, включающей затвердевший гипсовый сердечник, имеющий общий объем пор от приблизительно 75% до приблизительно 95%, где по меньшей мере 60% общего объема пор составляют воздушные поры со средним диаметром более приблизительно 10 мкм и по меньшей мере 10% общего объема пор составляют поры, заполненные водой, со средним диаметром менее приблизительно 5 мкм;
b) обработка стеновой панели с образованием гипсовой пыли и
c) поглощение существенной доли гипсовой пыли порами.
24. Способ по п.23, в котором обработку выбирают из группы, состоящей из резания, распиливания, фасонного фрезерования, надрезания/отламывания, закрепления гвоздями, закрепления винтами и сверления.
25. Способ по п.23,в котором общий объем пор затвердевшего гипсового сердечника составляет от приблизительно 80% до приблизительно 92%.